(57)【要約】【課題】皮膚上の特定部位である経穴を効果的に刺激して、体調を徐々に回復させる物理療法に用いる押圧治療用具において、携帯可能で小型であり、使用したい箇所を簡単で的確に押圧治療でき、且つ、肌荒れを極力抑えられる構造の生分解性押圧冶具を提供する。【解決手段】皮膚上の特定部位である経穴を突起状構造体で刺激する物理療法に用いる、皮膚に貼り付けて使用する押圧冶具において、前記突起状構造体が、少なくとも（１）複数個の微細突起構造体からなる微細突起構造集合体と、（２）前記微細突起構造集合体を支持する台座と、（３）前記台座の外周に柔らかい緩衝体と、を具備したことを特徴とする。【選択図】図１
2009233267.tif 000002
【特許請求の範囲】
【請求項１】
皮膚上の特定部位である経穴を突起状構造体で刺激する物理療法に用いる、皮膚に貼り付けて使用する押圧冶具において、
前記突起状構造体が、少なくとも
（１）複数個の微細突起構造体からなる微細突起構造集合体と、
（２）前記微細突起構造集合体を支持する台座と、
（３）前記台座の外周に柔らかい緩衝体と、
を具備したことを特徴とする押圧冶具。
【請求項２】
前記緩衝体のゴム硬度は、アスカーＣ硬度表記法でＡＳＫＥＲ  Ｃ  ０からＡＳＫＥＲ
Ｃ  ５０の範囲にあることを特徴とする請求項１に記載する押圧冶具。
【請求項３】
皮膚上の特定部位である経穴を突起状構造体で刺激する物理療法に用いる、皮膚に貼り付けて使用する押圧冶具の製造方法において、
微細突起構造集合体を具備する突起状構造体を、少なくとも、以下の工程で、この順序で形成することを特徴とする押圧冶具の製造方法。
（ａ）複数個の微細突起構造体からなる微細突起構造集合体を、版より複数個ずつ転写成形する工程、
（ｂ）複数個連なって転写成形された前記微細突起構造集合体を断裁する工程、
（ｃ）断裁によって切り離された前記微細突起構造集合体の台座部分を、別途調整したポリビニルアルコール水溶液に浸し、乾燥して前記台座周囲にポリビニルアルコールのフィルムを形成する工程、
（ｄ）前記台座周囲にポリビニルアルコールフィルムを形成した前記微細突起構造集合体を、前記微細突起構造集合体に電子線が照射しないようにマスクして、電子線を前記台座周囲の前記ポリビニルアルコールフィルムに照射する工程。
（ｅ）電子線を照射した前記微細突起構造集合体の前記台座周囲の前記ポリビニルアルコールフィルムを蒸留水に浸潤する工程。
【発明の詳細な説明】
【技術分野】
【０００１】
本発明は人体に東洋医学的診療或いは治療を施す際、特定部位である経穴（つぼ）を刺激するための押圧冶具に関するものである。
【背景技術】
【０００２】
近年、東洋医学がアジア地域に留まらず、欧米地域でも見直されつつある。東洋医学は、外科的手段による治療とは異なり、皮膚上の特定部位である経穴を効果的に刺激して、間接的に体液循環を促すことにより、体調を徐々に回復させる物理療法の一種である。例として、鍼、灸や指圧等が挙げられる。
【０００３】
指圧やマサージ治療は、鍼治療のように専門的知識を必要とせず、また、お灸のように火を用いないため、安全性が高いとして、従来から東南アジア各国で、一般的に行われてきた。しかし、経穴を刺激する押圧行為は人の指や手などで長時間の加療を要するため疲労度は大きい。そのため、携帯可能で使い捨てでき、簡単に経穴を刺激できて高効果を得られる押圧治療パッチとして、押圧冶具が様々な材料の様々な突起構造体で考案されている。
【０００４】
押圧治療パッチは、直接皮膚上に貼るために、皮膚のかゆみやかぶれ等をおこすことがある。極端な場合、絆創膏の角でも肌荒をおこす。これは、皮膚に直接触れる部分の端面が皮膚と擦れて皮膚が傷つき、絆創膏の成分と相まって肌が荒れる。よって、絆創膏の角をなくす工夫がされるのが一般的である。
【０００５】
また、押圧治療パッチの肌荒れ不具合を改善するために、特許文献１あるいは特許文献２では突起物のあるパッチを靴、健康器具、スリッパ等に貼って使用する構成が提案されている。しかし、この構成は人体に直接貼り付けることをしないため、スリッパや靴の中敷全面に大きな突起形状を複数個配置するが、押圧構造体で確実に経穴を刺激することは困難である。
【特許文献１】特開平９−２５３２２３号公報
【特許文献２】実開平７−１８７２９号公報
【発明の開示】
【発明が解決しようとする課題】
【０００６】
皮膚上の特定部位である経穴を効果的に刺激して、体調を徐々に回復させる物理療法に用いる押圧冶具において、携帯可能で小型であり、使用したい箇所を簡単で的確に押圧治療でき、且つ、肌荒れを極力抑えられる構造の押圧治療パッチが望まれている。更に、地球温暖化が危惧される昨今では、地球環境に負荷をかけない押圧冶具が要求されている。
【０００７】
そこで、本発明は、上記の問題点を解決するためになされたものであり、第１に誰でもどこでも手軽に使用できる微細突起構造体からなる微細突起構造集合体であり、第２に皮膚に優しい台座を有する突起構造集合体であり、且つ、地球環境にも優しい押圧冶具パッチに使用できる押圧冶具を提供することを目的とする。
【課題を解決するための手段】
【０００８】
本発明の請求項１に係る発明は、皮膚上の特定部位である経穴を突起状構造体で刺激する物理療法に用いる、皮膚に貼り付けて使用する押圧冶具において、前記突起状構造体が
、少なくとも（１）複数個の微細突起構造体からなる微細突起構造集合体と、（２）前記微細突起構造集合体を支持する台座と、（３）前記台座の外周に柔らかい緩衝体と、を具備したことを特徴とする押圧冶具である。
【０００９】
また、本発明の請求項２に係る発明は、前記緩衝体のゴム硬度はアスカーＣ硬度表記法でＡＳＫＥＲ  Ｃ  ０からＡＳＫＥＲ  Ｃ  ５０の範囲にあることを特徴とする請求項１に記載する押圧冶具である。
【００１０】
次に、本発明の請求項３に係る発明は皮膚上の特定部位である経穴を突起状構造体で刺激する物理療法に用いる、皮膚に貼り付けて使用する押圧冶具の製造方法において、微細突起構造集合体を具備する突起状構造体を、少なくとも、以下の工程で、この順序で形成することを特徴とする押圧冶具の製造方法である。（ａ）複数個の微細突起構造体からなる微細突起構造集合体を、版より複数個ずつ転写成形する工程、（ｂ）複数個連なって転写成形された前記微細突起構造集合体を断裁する工程、（ｃ）断裁によって切り離された前記微細突起構造集合体の台座部分を、別途調整したポリビニルアルコール水溶液に浸し、乾燥して前記台座周囲にポリビニルアルコールのフィルムを形成する工程、（ｄ）前記台座周囲にポリビニルアルコールフィルムを形成した前記微細突起構造集合体を、前記微細突起構造集合体に電子線が照射しないようにマスクして、電子線を前記台座周囲の前記ポリビニルアルコールフィルムに照射する工程。（ｅ）電子線を照射した前記微細突起構造集合体の前記台座周囲の前記ポリビニルアルコールフィルムを蒸留水に浸潤する工程である。
【発明の効果】
【００１１】
本発明の押圧冶具の構成によれば、経穴を刺激する突起状構造体が微細突起構造集合体と台座を具備する構造体で形成されている。また、微細突起構造集合体を支持する台座と、前記台座の外周に柔らかい緩衝体を形成したことにより、皮膚と擦れて皮膚を傷つけ、肌を荒らすことなく、携帯可能な小型で、使用したい箇所を簡単で的確に押圧できる。
【発明を実施するための最良の形態】
【００１２】
以下、本発明の押圧冶具を一実施形態に基づいて詳細に説明する。
【００１３】
本発明の押圧冶具は、皮膚に貼り付けて使用する押圧治療用具の一部である突起状構造体において、前記突起状構造体が微細突起構造体からなる微細突起構造集合体と台座を具備する構造体であることを特徴とする押圧冶具である。
【００１４】
図１は、本発明の突起状構造体５の押圧冶具１００の一例を示す概略模式図である。
【００１５】
本発明の押圧冶具は、図２の概略模式図に示すような人体の経穴に当たり、人体が動くことにより適度な力がかかり経穴を刺激する突起状構造体５である。この突起状構造体５の形状は、皮膚の表面を効果的に刺激するように複数個の微細突起構造体１からなる微細突起構造集合体１０からなる突起状構造体５であって、微細突起構造体１の先端は人体の経穴に直接に当たるため、皮膚を引掻くことがない滑らかな形状である。
【００１６】
微細突起構造集合体１０を支持する台座２は、平らな板状で尖りがない形状であれば、如何なる形状であってもよい。好ましくは、円形、楕円形、角の尖りをなくした四角形など挙げられる。また、台座の板厚は３００μｍから１０００μｍであることが好ましいが、特に制限されない。
【００１７】
微細突起構造集合体１０と台座２から構成された突起状構造体５は、食品衛生法に適合した樹脂や医療用途樹脂を材料とすることがよい。例えば、商標としてレーシア、バイオ
ポール、ビオファン、ノボン、マタービー、セルグリーン、ビオノーレ、ラクティなどに代表される微生物産出系、天然高分子系と化学合成系の生分解性樹脂が挙げられる。
【００１８】
また、本発明の押圧冶具１００には突起状構造体５の台座２の外周に柔らかい緩衝体３がある。緩衝体３はポリビニルアルコールより形成された軟質ゴムに属する。軟質ゴムである緩衝体はスポンジのように柔らかい物質である。台座の外周に存在することで、皮膚が台座の外周に直接触れることなく、また、硬い台座に皮膚があたる感覚を和らげる効果がある。緩衝体３の軟質ゴムの硬度は、日本ゴム協会標準規格（ＳＲＩＳ）で規定するアスカーＣ硬度表記法でＡＳＫＥＲ  Ｃ  ０からＡＳＫＥＲ  Ｃ  ５０であるのがよい。特に、ヒト皮膚の柔らかさと同等レベルのゴム硬度ＡＳＫＥＲ  Ｃ  ０からＡＳＫＥＲ  Ｃ
１５がより好ましい。
【００１９】
突起状構造体５と外周に柔らかい緩衝体３を具備する台座２から構成された押圧冶具１００は、図４の概略模式図にその一部を示すように、少なくとも以下の工程を経て形成される。
【００２０】
まず、図示しないが、（ａ）複数個の微細突起構造体からなる微細突起構造集合体を、版より複数個ずつ転写成形する工程である。本発明の突起状構造体と微細突起構造体からなる微細構造集合体の押圧治療用具の製法は、例えば、電鋳法などより複製版を作り、転写加工成形を行うことで、微細突起構造集合体の押圧冶具を成形するための加工特性に頓着することなく、前記生分解性樹脂の中から選定し微細突起構造集合体の押圧冶具を製造することができる。
【００２１】
ここで、転写加工成形としては、公知の転写加工成形法を適宜選択すればよい。例えば、ニッケル電鋳法などによる版形成を行った後、ホットエンボス法、射出成形法、押出成形法などを行ってもよい。
【００２２】
次に、図４（ｂ）に示すように、複数個連なって転写成形された突起状構造体５を断裁する工程である。
【００２３】
次に、図４（ｃ）に示すように、断裁によって切り離された突起状構造体５の台座部分を、別途調整したポリビニルアルコール水溶液６に浸し、乾燥して前記台座周囲にポリビニルアルコールのフィルム７を形成する工程である。
【００２４】
次に、図４（ｄ）に示すように、台座２の周囲にポリビニルアルコールフィルム７を形成した突起状構造体５を、微細突起構造集合体１０に電子線９が照射しないようにマスク８で隠して、電子線９を台座２周囲のポリビニルアルコールフィルム７に照射する工程である。
【００２５】
次に、図４（ｅ）に示すように、電子線を照射した突起状構造体の台座周囲のポリビニルアルコールフィルムを蒸留水１１に浸潤する工程である。この蒸留水１１に浸漬して膨潤させることで、人の皮膚を傷つけない緩衝体３が形成される。
【００２６】
本発明の微細突起構造集合体から成り、外周に柔らかい緩衝体を具備する台座から構成された突起状構造体の押圧冶具は、以上の工程により形成される。更に、図３の概略模式図に示すような構成で緩衝体付押圧冶具１００の台座裏面より絆創膏基材４を貼り付けると、本発明の緩衝体付押圧冶具からなる押圧治療用具を、皮膚上に貼って固定することができるようになる。
【００２７】
以下に、本発明の具体的実施例について説明する。
【００２８】
＜実施例＞
微細突起構造体の高さ５００μｍ、アレイ領域の１辺が１０ｍｍの微細突起構造集合体が１６ピース転写できる複製版を使用し、澱粉系の生分解性樹脂バイオプラスＨＳＣＰ（Ｚｈｅｊｉａｎｇ  Ｈｉｓｕｎ  Ｃｈｅｍｉｃａｌ社製）を射出成形して、台座に支持された微細突起構造体集合体を一体で形成した。断裁機にて断裁して１６ピースの台座に支持された微細突起構造集合体を得た。
【００２９】
次に、別途２０％に調整したポリビニルアルコール水溶液に、形成した微細突起構造集合体の台座を浸し、そのままの状態を維持してポリビニルアルコール水溶液からフィルム形成するために３５℃に設定したオーブン内に１２時間放置して、ポリビニルアルコールフィルムが台座周囲に形成された微細突起構造集合体を得た。
【００３０】
次に、台座の上にある微細突起構造体に電子線が照射されないようにマスクして、押圧冶具の台座周囲にできたポリビニルアルコールフィルムに電子線を１５ｋＧｙ照射した。引き続いて、台座及び電子線が照射されたポリビニルアルコールフィルムを蒸留水に２４時間浸漬して膨潤させ、台座周囲にポリビニルアルコールの緩衝体を具備した押圧冶具を得た。
【００３１】
このポリビニルアルコールの緩衝体を具備した押圧冶具の台座部分を垂直になるよう皮膚に軽く押し当て、約３ｃｍ引っ張ったところ、目視で皮膚上にキズを確認できなかった。また、押圧冶具の微細突起構造体がある面を腕の皮膚に押し当て絆創膏で固定し、３０分間腕振りを伴った歩行後、押圧冶具を剥がして皮膚表面を観察したが、台座による皮膚のキズを確認できなかった。
【００３２】
ポリビニルアルコールフィルムの乾燥膜厚が７ｍｍ以上になるように、調整した２０％ポリビニルアルコール水溶液をガラス性シャーレに入れ、３５℃に設定したオーブン内に２４時間放置した。作製したポリビニルアルコールフィルムに電子線を１５ｋＧｙ照射し、電子線が照射されたポリビニルアルコールフィルムを蒸留水に２４時間浸漬して膨潤させた。形成したゲルシートのゴム硬度をアスカー硬度法で測定したところ、ゴム硬度は１５であった。
【００３３】
以下に、本発明の比較例について説明する。
【００３４】
＜比較例＞
微細突起構造体の高さ５００μｍ、アレイ領域の１辺が１０ｍｍの微細突起構造集合体が１６ピース転写できる複製版を使用し、澱粉系生分解樹脂バイオプラスＨＳＣＰ（Ｚｈｅｊｉａｎｇ  Ｈｉｓｕｎ  Ｃｈｅｍｉｃａｌ社製）を射出成形して、押圧冶具の集合体を形成した。断裁機にて断裁して１６ピースの押圧冶具を得た。押圧冶具の台座部分を垂直になるよう皮膚に軽く押し当て、約３ｃｍ引っ張ったところ、皮膚上に目視で確認できる白い引掻きキズがあった。また、押圧冶具の微細突起構造体がある面を腕の皮膚に押し当て絆創膏で固定し、３０分間腕振りを伴った歩行後、押圧冶具を剥がして皮膚表面を観察したが、台座による皮膚のキズを確認できた。
【図面の簡単な説明】
【００３５】
【図１】本発明の押圧冶具の一実施形態を説明する概略模式図。
【図２】本発明の押圧冶具の突起状構造体の一実施形態を説明する概略模式図。
【図３】本発明の押圧冶具の適用の一実施形態を説明する概略模式図。
【図４】本発明の押圧冶具の製造工程の一部を説明する概略模式図。
【符号の説明】
【００３６】
１・・・微細突起状構造体      １０・・・微細突起状構造集合体
２・・・台座      ３・・・緩衝体      ４・・・絆創膏
５・・・突起状構造体      ６・・・ポリビニルアルコール水溶液
７・・・ポリビニルアルコールフィルム      ８・・・マスク
９・・・電子線      １１・・・蒸留水      １００・・・押圧冶具
【図１】
2009233267.tif 000003
【図２】
2009233267.tif 000004
【図３】
2009233267.tif 000005
【図４】
2009233267.tif 000006